(57)【要約】【課題】十分な接続抵抗を維持しつつ、接続しようとする対象の基板に対して導電性粒子含有層が適度な粘着性を有しており、かつ導電性粒子含有層と剥離性基材とは適度な離型性と密着性とを有しているという仮貼り特性に優れた異方性導電フィルムなどの提供。【解決手段】  接着層形成成分、粘着付与成分及び導電性粒子を含有する導電性粒子含有層と、剥離性基材とを有してなり、  前記導電性粒子含有層の剥離性基材と接する側の面の粘着性が、前記剥離性基材と反対側の面の粘着性の２．０倍以上である異方性導電フィルムである。【選択図】なし【特許請求の範囲】
【請求項１】
接着層形成成分、粘着付与成分及び導電性粒子を含有する導電性粒子含有層と、剥離性基材とを有してなり、
前記導電性粒子含有層の前記剥離性基材と接する側の面の粘着性が、前記剥離性基材と反対側の面の粘着性の２．０倍以上であることを特徴とする異方性導電フィルム。
【請求項２】
粘着付与成分が接着層形成成分に対し非相溶であり、
前記粘着付与成分を５質量部とイソプロピルアルコール：トルエン：純水の６０：２０：２０（質量比）の混合溶剤９５質量部とを含む溶解液を剥離性基材に滴下したときの接触角が、前記接着層形成成分９５質量部とメチルエチルケトン：トルエン：シクロヘキサノンの５０：４０：１０（質量比）の混合溶剤４００質量部とを含む溶解液を前記剥離性基材に滴下したときの接触角よりも大きい請求項１に記載の異方性導電フィルム。
【請求項３】
粘着付与成分の導電性粒子含有層における含有量が、０．３質量％〜５．０質量％である請求項１から２のいずれかに記載の異方性導電フィルム。
【請求項４】
粘着付与成分の導電性粒子含有層における含有量が、０．５質量％〜１．５質量％である請求項１から３のいずれかに記載の異方性導電フィルム。
【請求項５】
接着層形成成分が、結晶性樹脂を含有する請求項１から４のいずれかに記載の異方性導電フィルム。
【請求項６】
接着層形成成分が、更に非晶性樹脂を含有する請求項５に記載の異方性導電フィルム。
【請求項７】
剥離性基材の水に対する接触角が、８０°以上である請求項１から６のいずれかに記載の異方性導電フィルム。
【請求項８】
剥離性基材が、シリコーン系剥離性基材である請求項１から７のいずれかに記載の異方性導電フィルム。
【請求項９】
粘着付与成分が、ポリビニルアセタール及びポリアミド樹脂のいずれかである請求項１から８のいずれかに記載の異方性導電フィルム。
【請求項１０】
接着層形成成分を溶剤に溶解しワニスＡを調製するワニスＡ調製工程と、
粘着付与成分を溶剤に溶解しワニスＢを調製するワニスＢ調製工程と、
前記ワニスＢと前記ワニスＡとを混合し、その後導電性粒子を加えて異方性導電組成物を得る異方性導電組成物調製工程と、
前記異方性導電組成物を剥離性基材上に塗布し乾燥させる工程、とを含む製造方法により製造される請求項１から９のいずれかに記載の異方性導電フィルム。
【請求項１１】
第１の電子部品の端子と第２の電子部品の端子とを異方性導電接続させる接続方法であって、
前記第２の電子部品の端子上に請求項１から１０のいずれかに記載の異方性導電フィルムを配置する第１の配置工程と、
前記異方性導電フィルムの剥離性基材を導電性粒子含有層から剥離する工程と、
前記導電性粒子含有層上に前記第１の電子部品を、前記第１の電子部品の端子が前記導電性粒子含有層と接するように配置する第２の配置工程と、
前記第１の電子部品を加熱押圧部材により加熱及び押圧する加熱押圧工程、とを含むことを特徴とする接続方法。
【請求項１２】
請求項１１に記載の接続方法により接続されたことを特徴とする接合体。
【請求項１３】
接着層形成成分を溶剤に溶解しワニスＡを調製するワニスＡ調製工程と、
粘着付与成分を溶剤に溶解しワニスＢを調製するワニスＢ調製工程と、
前記ワニスＢと前記ワニスＡとを混合し、その後導電性粒子を加えて異方性導電組成物を得る異方性導電組成物調製工程と、
前記異方性導電組成物を剥離性基材上に塗布し乾燥させる工程、とを含むことを特徴とする異方性導電フィルムの製造方法。
【請求項１４】
接着層形成成分が、結晶性樹脂を含有する請求項１３に記載の異方性導電フィルムの製造方法。
【請求項１５】
接着層形成成分が、更に非晶性樹脂を含有する請求項１４に記載の異方性導電フィルムの製造方法。
【発明の詳細な説明】
【技術分野】
【０００１】
本発明は、異方性導電フィルム及びその製造方法、並びに、接続方法及び接合体に関する。
【背景技術】
【０００２】
従来より、電子部品同士を接続する手段として、異方性導電フィルム（ＡＣＦ；Ａｎｉｓｏｔｒｏｐｉｃ  Ｃｏｎｄｕｃｔｉｖｅ  Ｆｉｌｍ）が用いられている。
【０００３】
前記異方性導電フィルムは、導電性粒子を含有する樹脂混合物を、離型フィルム上に塗布し、乾燥して作製されるものである。電子部品間の接続方法としては、接続しようとする回路の一方に（もしくは接続しようとする回路の両方の場合もある）、前記離型フィルム上に形成した前記異方性導電フィルムを載せ、前記離型フィルム側から、所定の温度、圧力を加え、仮圧着し、前記離型フィルムを剥がし、もう一方の回路に位置合わせをした後、所定の温度、圧力、時間により本圧着する（あるいは、位置合わせした後、所定の温度、圧力、時間により仮圧着、その後本圧着する場合もある）ことによって、回路間の電気的接続を行うというものである。
【０００４】
離型フィルムを剥がす前の仮圧着時あるいは本圧着前の仮圧着時（以下、仮貼り時という）において、電子部品の組み立て工程の作業性を向上させ、信頼性の高い電気的接続を可能にするためには、例えば、前記異方性導電フィルムにおける導電性粒子含有層の粘着性が悪いと、前記離型フィルムを剥がす際、接続しようとしている回路基板から前記導電性粒子含有層が剥がれてしまうため、前記導電性粒子含有層が適度な粘着性を有している必要がある。また、例えば、前記離型フィルムの離型性が良すぎるとロール引き出し時に前記導電性粒子含有層と前記離型フィルムが剥がれてしまうことがあり、離型性が悪いと仮圧着後に前記離型フィルムを剥がす際、前記導電性粒子含有層が前記離型フィルムと一緒に剥がれてしまうため、前記導電性粒子含有層と前記離型フィルムとは適度な離型性と密着性とを有している必要がある。
【０００５】
そこで、上記要求を満足する仮貼り特性に優れた異方性導電フィルムの提供が望まれている。例えば、熱硬化性樹脂に液状のエポキシ樹脂を配合することにより仮貼り特性を向上させた異方性導電フィルムが知られている（特許文献１参照）。
しかし、実用面、作業面で満足のいくものとは言えず、改良の余地があった。
【０００６】
また、近年、電子部品同士の接続には、低温及び短時間での接続が要求されている。低温での接続は、電子部品の熱的ダメージを低減する点、接続の際の加熱温度のバラツキ（電極部に接続した配線の先に部品が繋がっているかどうかによって、電極部における加熱温度が変わり、バラツキになる。実装密度が高密度になるとバラツキは特に顕著になる。）を防ぐ点、及び実装設備への負荷の低減の点で要求されている。短時間での接続は、生産性の点で要求されている。
しかし、例えば熱硬化性樹脂を用いる異方性導電フィルムでは、低温及び短時間での接続に対応しようとすると、保管中に硬化が生じるために、保管期間を短くする必要があり、実用上適さないという問題がある。
【０００７】
そこで、電子部品との接続が低温及び短時間で可能な非反応型異方性導電フィルムが研究されている。
しかし、非反応型異方性導電フィルムにおいて、仮貼り特性を向上させようと、上述した熱硬化性樹脂の異方性導電フィルムで用いられているような液状タイプの物質を配合させようとすると、耐熱性が大きく損なわれることがわかった。非反応型の異方性導電フィルムにおいては仮貼り特性の問題が特に顕著になるという問題がある。
【０００８】
そこで、熱硬化性樹脂を用いる異方性導電フィルムにおいても非反応型異方性導電フィルムにおいても仮貼り特性に優れた異方性導電フィルムの提供が望まれている。
【先行技術文献】
【特許文献】
【０００９】
【特許文献１】特開平５−１５４８５７号公報
【発明の概要】
【発明が解決しようとする課題】
【００１０】
本発明は、従来における前記諸問題を解決し、以下の目的を達成することを課題とする。即ち、本発明は、十分な接続抵抗を維持しつつ、接続しようとする対象の基板に対して導電性粒子含有層が適度な粘着性を有しており、かつ導電性粒子含有層と離型フィルムとは適度な離型性と密着性とを有しているという仮貼り特性に優れた異方性導電フィルム及びその製造方法、並びに、該異方性導電フィルムを用いた接続方法及び接合体を提供することを目的とする。
【課題を解決するための手段】
【００１１】
前記課題を解決するための手段としては、以下の通りである。即ち、
＜１＞  接着層形成成分、粘着付与成分及び導電性粒子を含有する導電性粒子含有層と、剥離性基材とを有してなり、
前記導電性粒子含有層の前記剥離性基材と接する側の面の粘着性が、前記剥離性基材と反対側の面の粘着性の２．０倍以上であることを特徴とする異方性導電フィルムである。
＜２＞  粘着付与成分が接着層形成成分に対し非相溶であり、
前記粘着付与成分を５質量部とイソプロピルアルコール：トルエン：純水の６０：２０：２０（質量比）の混合溶剤９５質量部とを含む溶解液を剥離性基材に滴下したときの接触角が、前記接着層形成成分９５質量部とメチルエチルケトン：トルエン：シクロヘキサノンの５０：４０：１０（質量比）の混合溶剤４００質量部とを含む溶解液を前記剥離性基材に滴下したときの接触角よりも大きい前記＜１＞に記載の異方性導電フィルムである。
＜３＞  粘着付与成分の導電性粒子含有層における含有量が、０．３質量％〜５．０質量％である前記＜１＞から＜２＞のいずれかに記載の異方性導電フィルムである。
＜４＞  粘着付与成分の導電性粒子含有層における含有量が、０．５質量％〜１．５質量％である前記＜１＞から＜３＞のいずれかに記載の異方性導電フィルムである。
＜５＞  接着層形成成分が、結晶性樹脂を含有する前記＜１＞から＜４＞のいずれかに記載の異方性導電フィルムである。
＜６＞  接着層形成成分が、更に非晶性樹脂を含有する前記＜５＞に記載の異方性導電フィルムである。
＜７＞  剥離性基材の水に対する接触角が、８０°以上である前記＜１＞から＜６＞のいずれかに記載の異方性導電フィルムである。
＜８＞  剥離性基材が、シリコーン系剥離性基材である前記＜１＞から＜７＞のいずれかに記載の異方性導電フィルムである。
＜９＞  粘着付与成分が、ポリビニルアセタール及びポリアミド樹脂のいずれかである前記＜１＞から＜８＞のいずれかに記載の異方性導電フィルムである。
＜１０＞  接着層形成成分を溶剤に溶解しワニスＡを調製するワニスＡ調製工程と、
粘着付与成分を溶剤に溶解しワニスＢを調製するワニスＢ調製工程と、
前記ワニスＢと前記ワニスＡとを混合し、その後導電性粒子を加えて異方性導電組成物を得る異方性導電組成物調製工程と、
前記異方性導電組成物を剥離性基材上に塗布し乾燥させる工程、とを含む製造方法により製造される前記＜１＞から＜９＞のいずれかに記載の異方性導電フィルムである。
＜１１＞  第１の電子部品の端子と第２の電子部品の端子とを異方性導電接続させる接続方法であって、
前記第２の電子部品の端子上に前記＜１＞から＜１０＞のいずれかに記載の異方性導電フィルムを配置する第１の配置工程と、
前記異方性導電フィルムの剥離性基材を導電性粒子含有層から剥離する工程と、
前記導電性粒子含有層上に前記第１の電子部品を、前記第１の電子部品の端子が前記導電性粒子含有層と接するように配置する第２の配置工程と、
前記第１の電子部品を加熱押圧部材により加熱及び押圧する加熱押圧工程、とを含むことを特徴とする接続方法である。
＜１２＞  前記＜１１＞に記載の接続方法により接続されたことを特徴とする接合体である。
＜１３＞  接着層形成成分を溶剤に溶解しワニスＡを調製するワニスＡ調製工程と、
粘着付与成分を溶剤に溶解しワニスＢを調製するワニスＢ調製工程と、
前記ワニスＢと前記ワニスＡとを混合し、その後導電性粒子を加えて異方性導電組成物を得る異方性導電組成物調製工程と、
前記異方性導電組成物を剥離性基材上に塗布し乾燥させる工程、とを含むことを特徴とする異方性導電フィルムの製造方法である。
＜１４＞  接着層形成成分が、結晶性樹脂を含有する前記＜１３＞に記載の異方性導電フィルムの製造方法である。
＜１５＞  接着層形成成分が、更に非晶性樹脂を含有する前記＜１４＞に記載の異方性導電フィルムの製造方法である。
【発明の効果】
【００１２】
本発明によれば、従来における前記諸問題を解決し、前記目的を達成することができ、十分な接続抵抗を維持しつつ、接続しようとする対象の基板に対して導電性粒子含有層が適度な粘着性を有しており、かつ導電性粒子含有層と離型フィルムとは適度な離型性と密着性とを有しているという仮貼り特性に優れた異方性導電フィルム及びその製造方法、並びに、該異方性導電フィルムを用いた接続方法及び接合体を提供することができる。
【発明を実施するための形態】
【００１３】
（異方性導電フィルム）
本発明の異方性導電フィルムは、導電性粒子含有層と、剥離性基材とを少なくとも有し、更に必要に応じてその他の層や成分を有する。
前記異方性導電フィルムは、第１の電子部品の端子と第２の電子部品の端子とを異方性導電接続させる異方性導電フィルムである。
【００１４】
＜導電性粒子含有層＞
前記導電性粒子含有層は、接着層形成成分と、粘着付与成分と、導電性粒子とを少なくとも含有し、更に必要に応じてその他の成分を含有する。
【００１５】
＜＜接着層形成成分＞＞
前記接着層形成成分としては、特に制限はなく、目的に応じて適宜選択することができ、例えば、熱硬化性樹脂、膜形成樹脂、硬化剤、シランカップリング剤、結晶性樹脂、非晶性樹脂、エラストマー、などが挙げられる。
【００１６】
これらの中でも、前記熱硬化性樹脂と前記膜形成樹脂と前記硬化剤と前記シランカップリング剤とを併用した場合には、前記異方性導電フィルムの接続抵抗を十分に維持しつつ仮貼り特性を向上させることができる点で有利である。また、前記結晶性樹脂と前記非晶性樹脂とを併用した場合には、より好ましくは前記結晶性樹脂と前記非晶性樹脂と前記エラストマーとを併用した場合には、前記異方性導電フィルムの接続抵抗を十分に維持しつつ仮貼り特性を向上させ、その上、低温かつ短時間での電子部品との接続が可能である点で有利である。
【００１７】
−熱硬化性樹脂−
前記熱硬化性樹脂としては、特に制限はなく、目的に応じて適宜選択することができ、例えば、エポキシ樹脂、アクリル樹脂などが挙げられる。
【００１８】
−−エポキシ樹脂−−
前記エポキシ樹脂としては、特に制限はなく、目的に応じて適宜選択することができ、例えば、ビスフェノールＡ型エポキシ樹脂、ビスフェノールＦ型エポキシ樹脂、ノボラック型エポキシ樹脂、それらの変性エポキシ樹脂等の熱硬化性エポキシ樹脂などが挙げられる。これらは、１種単独で使用してもよいし、２種以上を併用してもよい。
前記接着層形成成分における前記エポキシ樹脂の含有量としては、特に制限はなく、目的に応じて適宜選択することができる。
【００１９】
−−アクリル樹脂−−
前記アクリル樹脂としては、特に制限はなく、目的に応じて適宜選択することができ、例えば、メチルアクリレート、エチルアクリレート、イソプロピルアクリレート、イソブチルアクリレート、リン酸基含有アクリレート、エチレングリコールジアクリレート、ジエチレングリコールジアクリレート、トリメチロールプロパントリアクリレート、ジメチロールトリシクロデカンジアクリレート、テトラメチレングリコールテトラアクリレート、２−ヒドロキシ−１，３−ジアクリロキシプロパン、２，２−ビス［４−（アクリロキシメトキシ）フェニル］プロパン、２，２−ビス［４−（アクリロキシエトキシ）フェニル］プロパン、ジシクロペンテニルアクリレート、トリシクロデカニルアクリレート、トリス（アクリロキシエチル）イソシアヌレート、ウレタンアクリレート、エポキシアクリレートなどが挙げられる。なお、前記アクリレートをメタクリレートにしたものを用いることもできる。これらは、１種単独で使用してもよいし、２種以上を併用してもよい。
前記接着層形成成分における前記アクリル樹脂の含有量としては、特に制限はなく、目的に応じて適宜選択することができる。
【００２０】
−膜形成樹脂−
前記膜形成樹脂としては、特に制限はなく、目的に応じて適宜選択することができ、例えば、フェノキシ樹脂、不飽和ポリエステル樹脂、飽和ポリエステル樹脂、ウレタン樹脂、ブタジエン樹脂、ポリイミド樹脂、ポリアミド樹脂、ポリオレフィン樹脂などが挙げられる。前記膜形成樹脂は、１種単独で使用してもよいし、２種以上を併用してもよい。これらの中でも、製膜性、加工性、接続信頼性の点からフェノキシ樹脂が特に好ましい。
前記フェノキシ樹脂とは、ビスフェノールＡとエピクロルヒドリンより合成される樹脂であって、適宜合成したものを使用してもよいし、市販品を使用してもよい。
前記接着層形成成分における前記膜形成樹脂の含有量としては、特に制限はなく、目的に応じて適宜選択することができる。
【００２１】
−硬化剤−
前記硬化剤としては、特に制限はなく、目的に応じて適宜選択することができ、例えば、カチオン系硬化剤、ラジカル系硬化剤などが挙げられる。
【００２２】
−−カチオン系硬化剤−−
前記カチオン系硬化剤としては、特に制限はなく、目的に応じて適宜選択することができ、例えば、スルホニウム塩、オニウム塩などが挙げられる。これらの中でも、芳香族スルホニウム塩が好ましい。
前記カチオン系硬化剤は、前記熱硬化性樹脂としてのエポキシ樹脂と併用することが好ましい。
前記接着層形成成分における前記カチオン系硬化剤の含有量としては、特に制限はなく、目的に応じて適宜選択することができる。
【００２３】
−−ラジカル系硬化剤−−
前記ラジカル系硬化剤としては、特に制限はなく、目的に応じて適宜選択することができ、例えば、有機過酸化物などが挙げられる。
前記ラジカル系硬化剤は、前記熱硬化性樹脂としてのアクリル樹脂と併用することが好ましい。
前記接着層形成成分における前記ラジカル系硬化剤の含有量としては、特に制限はなく、目的に応じて適宜選択することができる。
【００２４】
−シランカップリング剤−
前記シランカップリング剤としては、特に制限はなく、目的に応じて適宜選択することができ、例えば、エポキシ系シランカップリング剤、アクリル系シランカップリング剤、チオール系シランカップリング剤、アミン系シランカップリング剤などが挙げられる。
前記接着層形成成分における前記シランカップリング剤の含有量としては、特に制限はなく、目的に応じて適宜選択することができる。
【００２５】
−結晶性樹脂−
前記結晶性樹脂としては、結晶領域を有する樹脂であれば、特に制限はなく、目的に応じて適宜選択することができ、例えば、ポリエステル樹脂、ポリウレタン樹脂、ポリオレフィン樹脂、などが挙げられる。ここで、前記結晶性樹脂かどうかは、例えば、示差走査熱量分析において、昇温過程で吸熱ピークが観察されることにより確認できる。
前記ポリエステル樹脂としては、例えば、ポリエチレンテレフタレート樹脂、ポリブチレンテレフタレート樹脂などが挙げられる。
前記ポリオレフィン樹脂としては、例えば、ポリエチレン樹脂、ポリプロピレン樹脂、ポリブチレン樹脂、などが挙げられる。
【００２６】
−非晶性樹脂−
前記非晶性樹脂としては、前記結晶性樹脂の説明において例示したものと同様のものが挙げられる。
本発明において前記非晶性樹脂を前記結晶性樹脂と併用する場合には、互いに同種の樹脂を併用するのが好ましく、例えば、結晶性ポリエステル樹脂と非晶性ポリエステル樹脂との組合せ、結晶性ポリウレタン樹脂と非晶性ポリウレタン樹脂との組合せ、結晶性ポリオレフィンと非晶性ポリオレフィンとの組合せなどが好ましい。前記結晶性樹脂と前記非晶性樹脂とで同種のものを併用すると、前記結晶性樹脂と前記非晶性樹脂とを混合して前記結晶性樹脂が溶剤に溶解しやすい状態を作製できるため、前記結晶性樹脂がほぼ均一に含有された導電性粒子含有層を得ることができる。
そして、得られる導電性粒子含有層は、低温及び短時間での接続を可能にする。これは、得られる導電性粒子含有層を加熱して軟化した後に、加熱状態が解かれて常温に戻る際に、前記結晶性樹脂に由来して速やかに凝固するためと考えられる。
【００２７】
前記結晶性樹脂と前記非晶性樹脂の質量を比較した比率としては、特に制限はなく、目的に応じて適宜選択することができるが、前記結晶性樹脂：前記非晶性樹脂が５０：５０〜８４：１４が好ましく、５０：５０〜７５：２５がより好ましい。
【００２８】
−エラストマー−
前記エラストマーとしては、特に制限はなく、目的に応じて適宜選択することができ、例えば、ポリウレタン樹脂（ポリウレタン系エラストマー）、アクリルゴム、シリコーンゴム、ブタジエンゴムなどが挙げられる。
【００２９】
前記エラストマーは、ゴム状の弾力性を有する点で、前記結晶性樹脂、及び前記非晶性樹脂とは異なる。
【００３０】
前記結晶性樹脂及び前記非晶性樹脂の質量の和（Ｘ）と、前記エラストマーの質量（Ｙ）を比較した比率としては、特に制限はなく、目的に応じて適宜選択することができるが、Ｘ：Ｙが５０：５０〜１００：０が好ましく、７５：２５〜１００：０がより好ましい。
【００３１】
＜＜粘着付与成分＞＞
前記導電性粒子含有層は、粘着付与成分を含有する。
本発明で粘着付与成分とは、異方性導電性フィルムをイソプロピルアルコール（ＩＰＡ）：水＝３：１（質量比）の混合溶剤や、ＩＰＡ：トルエン：水＝６０：２０：２０の混合溶剤などで溶かした際、抽出させる成分をいう。
【００３２】
前記粘着付与成分を含有することにより、前記導電性粒子含有層は、以下の性質を有する。
前記導電性粒子含有層の前記剥離性基材と接する側の面の粘着性が、前記剥離性基材と反対側の面の粘着性の２．０倍以上である。
前記剥離性基材と接する側の面の粘着性と前記剥離性基材と反対側の面の粘着性の比が、特に２．５〜４．０であるとより好ましい。尚、この比は、５．０より大きくなると、ロール品で保管した際に、フィルム背面へのブロッキングの発生が懸念されるため、５．０以下が好ましい。
【００３３】
粘着性の測定は、以下のようにして行う。
［粘着性の測定］
対象となる層の表面に対し、タック試験機（（株）レスカ製ＴＡＣＩＩ）を用い、２２℃の雰囲気下において、プローブ直径（φ）５ｍｍ（ステンレス製鏡面、円柱状）、押し付け荷重１９６ｇｆ、押し付け速度３０ｍｍ／ｍｉｎ、剥離速度５ｍｍ／ｍｉｎの測定条件で行い、ピーク強度を各サンプルの粘着性（ｇ／５ｍｍφ）とする。
【００３４】
前記粘着付与成分は、前記接着層形成成分に対し非相溶なものである。
ここで非相溶とは、接着層形成成分と粘着付与成分を共通の溶剤（例えばトルエン、メチルエチルケトンなどに溶解し、フィルム状に保持し溶剤を揮発させた際、明らかな白濁を眼視にて確認できる状態をいう。
【００３５】
また前記粘着付与成分は、以下の性質を有する。
異方性導電フィルムから粘着付与成分を抽出し、該抽出した粘着付与成分５質量部とイソプロピルアルコール：トルエン：純水の６０：２０：２０（質量比）の混合溶剤９５質量部とを含む溶解液を前記剥離性基材に滴下したときの接触角を測定する（以下、Ｂの接触角という）。異方性導電フィルムから接着層形成成分を抽出し、該抽出した接着層形成成分９５質量部とメチルエチルケトン：トルエン：シクロヘキサノンの５０：４０：１０（質量比）の混合溶剤４００質量部とを含む溶解液を前記剥離性基材に滴下したときの接触角を測定する（以下、Ａの接触角という）。
本発明の粘着付与成分は、Ｂの接触角がＡの接触角よりも大きくなるものが選択される。
接触角の測定は、ＪＩＳ規格（ＪＩＳ  Ｒ３２５７  １９９９）に則り測定することができる。
【００３６】
ここで、異方性導電フィルムから粘着付与成分を抽出する方法としては、異方性導電性フィルムをイソプロピルアルコール（ＩＰＡ）：水＝３：１（質量比）の混合溶剤や、ＩＰＡ：トルエン：水＝６０：２０：２０の混合溶剤などで溶かし抽出する方法が挙げられる。また、異方性導電フィルムから接着層形成成分を抽出する方法としては、異方性導電性フィルムをテトラヒドロフラン（ＴＨＦ）、メチルエチルケトン、トルエン、酢酸エチルなどの溶剤で溶かし抽出する方法が挙げられる。
接触角の測定において、Ａの接触角とＢの接触角を測定する際に使用する剥離性基材は、同じ種類のものを用いる。
【００３７】
前記粘着付与成分の導電性粒子含有層における含有量としては、特に制限はなく、目的に応じて適宜選択することができるが、０．３質量％〜５．０質量％が好ましく、０．５質量％〜１．５質量％がより好ましい。
【００３８】
前記粘着付与成分としては、特に制限はなく、目的に応じて適宜選択することができるが、例えば、ポリアミド樹脂、ポリビニルアセタールなどが挙げられる。粘着付与成分を液状状態で含有させると、非反応型バインダーの場合においては耐熱性が低下するため、好ましくは高分子状態で含有させるとよい。
【００３９】
＜＜導電性粒子＞＞
前記導電性粒子としては、特に制限はなく、目的に応じて適宜選択することができ、例えば、金属粒子、金属被覆樹脂粒子などが挙げられる。
【００４０】
前記金属粒子としては、特に制限はなく、目的に応じて適宜選択することができ、例えば、ニッケル、コバルト、銀、銅、金、パラジウム、半田などが挙げられる。これらは、１種単独で使用してもよいし、２種以上を併用してもよい。
これらの中でも、ニッケル、銀、銅が好ましい。これらの金属粒子は、表面酸化を防ぐ目的で、その表面に金、パラジウムを施していてもよい。更に、表面に金属突起や有機物で絶縁皮膜を施したものを用いてもよい。
【００４１】
前記金属被覆樹脂粒子としては、樹脂粒子の表面を金属で被覆した粒子であれば、特に制限はなく、目的に応じて適宜選択することができ、例えば、樹脂粒子の表面をニッケル、銀、半田、銅、金、及びパラジウムの少なくともいずれかの金属で被覆した粒子などが挙げられる。更に、表面に金属突起や有機物で絶縁皮膜を施したものを用いてもよい。低抵抗を考慮した接続の場合、樹脂粒子の表面を銀で被覆した粒子が好ましい。
前記樹脂粒子への金属の被覆方法としては、特に制限はなく、目的に応じて適宜選択することができ、例えば、無電解めっき法、スパッタリング法などが挙げられる。
前記樹脂粒子の材質としては、特に制限はなく、目的に応じて適宜選択することができ、例えば、スチレン−ジビニルベンゼン共重合体、ベンゾグアナミン樹脂、架橋ポリスチレン樹脂、アクリル樹脂、スチレン−シリカ複合樹脂などが挙げられる。
【００４２】
前記導電性粒子は、異方性導電接続の際に、導電性を有していればよい。例えば、金属粒子の表面に絶縁皮膜を施した粒子であっても、異方性導電接続の際に前記粒子が変形し、前記金属粒子が露出するものであれば、前記導電性粒子である。
【００４３】
前記導電性粒子の平均粒子径としては、特に制限はなく、目的に応じて適宜選択することができるが、２μｍ〜４０μｍが好ましく、５μｍ〜３０μｍがより好ましく、１０μｍ〜２５μｍが更により好ましく、１０μｍ〜２０μｍが特に好ましい。
前記平均粒子径は、任意に１０個の導電性粒子について測定した粒子径の平均値である。
前記粒子径は、例えば、走査型電子顕微鏡観察により測定できる。
【００４４】
前記導電性粒子の含有量としては、特に制限はなく、目的に応じて適宜選択することができる。
【００４５】
＜剥離性基材＞
前記剥離性基材としては、仮貼り時に導電性粒子含有層から剥がされるフィルムであれば、特に制限なく用いることができ、例えば、剥離性基材の水に対する接触角が８０°以上である剥離性基材を用いることができる。
更に、例えば、シリコーン系フィルム、弗素系フィルム、シリコーン系や弗素系などの離型剤で離型処理されたＰＥＴ、ＰＥＮ、グラシン紙などが挙げられる。これらの中でも、シリコーン系の剥離性基材が好ましい。
前記剥離性基材の平均厚みとしては、特に制限はなく、目的に応じて適宜選択することができるが、１２μｍ〜７５μｍが好ましい。
【００４６】
＜異方性導電フィルムの製造方法＞
前記粘着付与成分は、前記接着層形成成分に対し非相溶であるため、接着層形成成分が非熱硬化性樹脂である場合、従来の製造方法では、粘着付与成分を所望の状態で導電性粒子含有層に含有させることができない。そこで、本発明では以下の工程により、異方性導電フィルムを製造するとよい。
接着層形成成分を溶剤に溶解しワニスＡを調製するワニスＡ調製工程と、
粘着付与成分を溶剤に溶解しワニスＢを調製するワニスＢ調製工程と、
前記ワニスＢと前記ワニスＡとを混合し、その後導電性粒子を加えて異方性導電組成物を得る異方性導電組成物調製工程と、
前記異方性導電組成物を剥離性基材上に塗布し乾燥させる工程により異方性導電フィルムを製造する。
前記接着層形成成分に使用する溶剤としては、特に制限はなく、目的に応じて適宜選択することができ、例えば、メチルエチルケトン：トルエン：シクロヘキサノンの５０：４０：１０（質量比）の混合溶剤、トルエン：酢酸エチルの５０：５０（質量比）の混合溶剤などを用いることができる。前記粘着性付与成分に使用する溶剤としては、特に制限はなく、目的に応じて適宜選択することができ、例えば、イソプロピルアルコール：トルエン：純水の６０：２０：２０（質量比）の混合溶剤、ＩＰＡ：水の３：１（質量比）などを用いることができる。
【００４７】
＜第１の電子部品及び第２の電子部品＞
前記第１の電子部品及び前記第２の電子部品としては、前記異方性導電フィルムを用いた異方性導電接続の対象となる、端子を有する電子部品であれば、特に制限はなく、目的に応じて適宜選択することができ、例えば、ガラス基板、フレキシブル基板、リジッド基板、ＩＣ（Ｉｎｔｅｇｒａｔｅｄ  Ｃｉｒｃｕｉｔ）チップ、ＴＡＢ（Ｔａｐｅ  Ａｕｔｏｍａｔｅｄ  Ｂｏｎｄｉｎｇ）、液晶パネルなどが挙げられる。前記ガラス基板としては、例えば、Ａｌ配線形成ガラス基板、ＩＴＯ配線形成ガラス基板などが挙げられる。前記ＩＣチップとしては、例えば、フラットパネルディスプレイ（ＦＰＤ）における液晶画面制御用ＩＣチップなどが挙げられる。
【００４８】
前記異方性導電フィルムの平均厚みとしては、特に制限はなく、目的に応じて適宜選択することができるが、５μｍ〜１００μｍが好ましく、１０μｍ〜６０μｍがより好ましく、２０μｍ〜５０μｍが特に好ましい。
【００４９】
（接続方法）
本発明の接続方法は、第１の配置工程と、剥離性基材の剥離工程と、第２の配置工程と、加熱押圧工程とを少なくとも含み、更に必要に応じて、その他の工程を含む。
前記接続方法は、第１の電子部品の端子と第２の電子部品の端子とを異方性導電接続させる方法である。
【００５０】
前記第１の電子部品、及び前記第２の電子部品としては、特に制限はなく、目的に応じて適宜選択することができ、例えば、本発明の前記異方性導電フィルムの説明で例示した前記第１の電子部品、及び前記第２の電子部品がそれぞれ挙げられる。
【００５１】
＜第１の配置工程＞
前記第１の配置工程としては、前記第２の電子部品の端子上に本発明の前記異方性導電フィルムを配置する工程であれば、特に制限はなく、目的に応じて適宜選択することができる。
【００５２】
＜剥離性基材の剥離工程＞
前記剥離性基材の剥離工程としては、前記異方性導電フィルムの剥離性基材を導電性粒子含有層から剥離する工程であれば、特に制限はなく、目的に応じて適宜選択することができる。
【００５３】
＜第２の配置工程＞
前記第２の配置工程としては、前記導電性粒子含有層上に前記第１の電子部品を、前記第１の電子部品の端子が前記導電性粒子含有層と接するように配置する工程であれば、特に制限はなく、目的に応じて適宜選択することができる。
【００５４】
＜加熱押圧工程＞
前記加熱押圧工程としては、前記第１の電子部品を加熱押圧部材により加熱及び押圧する工程であれば、特に制限はなく、目的に応じて適宜選択することができる。
前記加熱押圧部材としては、例えば、加熱機構を有する押圧部材などが挙げられる。前記加熱機構を有する押圧部材としては、例えば、ヒートツールなどが挙げられる。
前記加熱の温度としては、特に制限はなく、目的に応じて適宜選択することができるが、１００℃〜１４０℃が好ましい。
前記押圧の圧力としては、特に制限はなく、目的に応じて適宜選択することができるが、０．５ＭＰａ〜１０ＭＰａが好ましい。
前記加熱及び押圧の時間としては、特に制限はなく、目的に応じて適宜選択することができるが、０．５秒間〜１０秒間が好ましい。
【００５５】
（接合体）
本発明の接合体は、上記接続方法により接続された接合体であればよく、第１の電子部品と、第２の電子部品と、導電性粒子含有層とを少なくとも有し、更に必要に応じて、その他の部材を有する。
【実施例】
【００５６】
以下、本発明の実施例を説明するが、本発明は、これらの実施例に何ら限定されるものではない。
【００５７】
（実施例１）
＜異方性導電フィルムの作製＞
エラストマー成分Ａ１となるニッポランＮ−５１９６（日本ポリウレタン工業株式会社製、ポリカーボネート骨格のポリウレタン系エラストマー、固形分３０質量％）を１２０℃のオーブンで２時間乾燥させ、固形成分Ａ１−１を抽出した。
得られた固形成分Ａ１−１  ２４質量部に結晶性樹脂Ａ２であるアロンメルトＰＥＳ−１１１ＥＥ（東亜合成株式会社製、結晶性ポリエステル樹脂を主成分とする結晶性樹脂）３５質量部、非晶性樹脂Ａ３であるエリーテルＵＥ３５００（ユニチカ株式会社製、非晶性ポリエステル樹脂）３５質量部、及び混合溶剤（メチルエチルケトン（ＭＥＫ）：トルエン：シクロヘキサノン＝５０：４０：１０（質量比））４００質量部を混合及び撹拌し、溶解液を作製し、混合ワニスＡを得た。
【００５８】
続いて、粘着付与成分であるマクロメルト６２０２（ヘンケルジャパン株式会社製  ポリアミド樹脂）５質量部と、６０℃に加熱した混合溶剤（イソプロピルアルコール：トルエン：純水＝６０：２０：２０（質量比））９５質量部とを混合攪拌し、溶解させたのち室温にて自然冷却させ、粘着付与成分の混合ワニスＢを得た。
調製後の混合ワニスＢと、混合ワニスＡとを、固形分（質量）比でＡ：Ｂ＝９４：１となるように混合し、その後、撹拌し樹脂溶解成分を作製した。
続いて、平均粒子径２０μｍの球状Ａｇめっき樹脂粒子（下記の製造方法で得られた導電性粒子）５質量部を加えて、異方性導電組成物を得た。
得られた異方性導電組成物を、シリコーン系の離型剤で離型処理された５０μｍ厚みのＰＥＴ（ポリエチレンテレフタレート）フィルム上に乾燥後の平均厚みが３５μｍとなるように塗布し、８０℃で１０分間乾燥させ、異方性導電フィルムを作製した。
【００５９】
＜シリコーン系離型処理フィルムの作製＞
付加反応型シリコーン溶液（信越化学工業株式会社の商品名「ＫＳ−８４７」、シリコーン濃度３０質量％）を１３質量部と、白金硬化触媒（信越化学工業株式会社製の商品名「ＰＬ−５０Ｔ」）を０．３質量部とを、トルエン４０質量部とメチルエチルケトン４７質量部の混合溶媒に添加して剥離層用の塗布液を作成した。
上記剥離層用の塗布液を用い、厚さ５０μｍで両面未処理のＰＥＴフィルム上に塗布、乾燥し、シリコーン系剥離フィルムを得た。
尚、これら塗布液の塗布にはコイルバーを用いた。塗布層の硬化は、全体を１６０℃で１分間加熱した。シリコーン系離型材の乾燥後の膜厚は０．１μｍであった。
【００６０】
−導電性粒子の製造−
−−ジビニルベンゼン系樹脂粒子の製造−−
ジビニルベンゼン、スチレン、及びブチルメタクリレートの混合比を調整した溶液に、重合開始剤としてベンゾイルパーオキサイドを投入して高速で均一攪拌しながら加熱を行い、重合反応を行うことにより微粒子分散液を得た。前記微粒子分散液をろ過し減圧乾燥することにより微粒子の凝集体であるブロック体を得た。更に、前記ブロック体を粉砕することにより、ジビニルベンゼン系樹脂粒子を得た。
−−樹脂粒子の銀めっき−−
銀塩として硝酸銀４．２５ｇを純水６２５ｍＬに室温で溶解した溶液に、還元剤としてベンズイミダゾール１５ｇを加えて溶解し、当初生成した沈殿が完全に溶解したのを確認した後、錯化剤としてコハク酸イミド５ｇ、及びクエン酸１水和物３ｇを溶解し、その後、結晶調整剤としてグリオキシル酸１３ｇを投入し完全溶解させ無電解銀メッキ液を調製した。
次に、上記で得られた前記ジビニルベンゼン系樹脂粒子を前記無電解銀メッキ液に投入し、この液を攪拌しながら加熱して温度を５０℃に保った。その後、ブフナー漏斗で濾別して粒子を分離し真空乾燥機で８０℃２時間乾燥し、平均粒子径２０μｍの球状Ａｇめっき樹脂粒子（導電性粒子）を得た。
【００６１】
＜粘着性の測定＞
タック試験機（（株）レスカ製ＴＡＣＩＩ）を用い、２２℃の雰囲気下において、プローブ直径（φ）５ｍｍ（ステンレス製鏡面、円柱状）、押し付け荷重１９６ｇｆ、押し付け速度３０ｍｍ／ｍｉｎ、剥離速度５ｍｍ／ｍｉｎの測定条件で行い、ピーク強度を各サンプルの粘着性（ｇ／５ｍｍφ）とした。
上記方法により、前記剥離性基材と接する側の面の粘着性を測定した。また、前記剥離性基材と反対側の面の粘着性を測定した。そして、それら両面の粘着性の比を求めた。
【００６２】
＜接触角の測定＞
−粘着付与成分の抽出−
剥離性基材と導電性粒子含有層が積層されてなる本願発明の異方性導電フィルムを１００ｍｍ×１００ｍｍに切り出した。
イソプロピルアルコール（ＩＰＡ）：水＝３：１（質量比）の混合溶剤を１０ｍＬ準備し、切り出した異方性導電フィルムの最表層を、当該混合溶剤にて洗い流し抽出成分含有溶剤を回収した。
上記作業を３回繰返し、抽出成分含有溶剤を回収後、１００℃のオーブンにて溶剤を乾燥させ、粘着付与成分の抽出成分を得た。
抽出成分が粘着付与成分の抽出成分であることは、フーリエ変換赤外分光光度計（ＦＴ−ＩＲ法）で確認した。
【００６３】
−粘着付与成分の抽出成分の接触角測定−
上記で得られた粘着付与成分の抽出成分を再度、イソプロピルアルコール：トルエン：純水＝６０：２０：２０（質量比）の混合溶剤にて溶解させた。この時、回収された抽出成分５質量部に対し、混合溶剤は９５質量部添加し、粘着付与成分の溶解液Ｂ１を得た。
作製された溶解液Ｂ１にて、本実施例１で異方性導電フィルムを塗布作製する際に使用したシリコーン系剥離性基材と同様のフィルムを用い、接触角ＢをＪＩＳ規格（ＪＩＳ  Ｒ３２５７  １９９９）に則り、画像処理式接触角計ＣＡ−Ｘ型（協和界面科学株式会社製）を用いて測定した。結果を表１−１に示す。
【００６４】
−接着層形成成分の抽出−
剥離性基材と導電性粒子含有層が積層されてなる本願発明の異方性導電フィルムを１００ｍｍ×１００ｍｍに切り出した。
切り出した異方性導電フィルムから剥離性基材を慎重に剥離し、該異方性導電フィルムの最表面とは反対となる面（剥離基材が貼付されていた側の面、以下、反対面１という）を露出させた。
露出させた異方性導電フィルムを、反対面１側から３０μｍのところまでマイクロナイフで削りとって、あらかじめ準備したテトラヒドロフラン（ＴＨＦ）１０ｍＬへ溶解させ、溶解液Ａ４を得た。
溶解液Ａ４を試験管に移し、遠心分離機にて１，０００ｒｐｍ  １０分間遠心分離を行い導電性粒子を沈殿させ、上澄み液をピペットで回収、溶解液Ａ５を得た。
上記の溶解液Ａ５を、１００℃のオーブンにて乾燥させ、接着層形成成分の抽出成分を得た。
抽出成分が接着層形成成分の抽出成分であることは、フーリエ変換赤外分光光度計（ＦＴ−ＩＲ法）で確認した。
【００６５】
−接着層形成成分の抽出の接触角測定−
上記で得られた接着層形成成分の抽出成分を再度、メチルエチルケトン：トルエン：シクロヘキサノンの５０：４０：１０（質量比）の混合溶剤にて溶解させた。この時、抽出成分９５質量部に対し、混合溶剤は４００質量添加し、接着層形成成分の溶解液Ａ６を得た。
作製された溶解液Ａ６にて、接触角Ｂの測定時に使用したものと同じ種類のシリコーン系剥離性基材を用い、接触角ＡをＪＩＳ規格（ＪＩＳ  Ｒ３２５７  １９９９）に則り測定した。結果を表１−１に示す。
【００６６】
＜塗工形状の評価＞
塗工形状の評価では実施例で完成した異方性導電フィルムにおいて、フィルムを１００ｍｍ×１００ｍｍサイズに切り落とした後、目視にて確認した。この時フィルム上のＡＤＨ抜けの確認を行い、抜けがあった場合にはきょう雑物測定図表（国立印刷局製）を用いて５ｍｍ２より大きいものを「ハジキ」とした。
このようにしてハジキの個数を計測し、下記の評価基準で評価した。
結果を表１−１に示す。
〔評価基準〕
○：ハジキがない。又は２個未満
△：ハジキが２個以上１０個未満
×：ハジキが１０個以上
【００６７】
＜仮貼り性の評価＞
設定４５℃のホットステージ上にＰＥＴフィルム（以下、対象部材−１という）をセットし、その上に５０ｍｍ角にカットした本発明の異方性導電フィルムを配置して５ｋｇローラーで２往復加圧後、異方性導電フィルムから剥離性基材を剥離した。
その上にＰＥＴフィルム（以下、対象部材−２という）を重ね合わせた後、対象部材−２の上から対象部材−１と対象部材−２のＰＥＴフィルム同士を仮固定する目的で再度５ｋｇローラーにて２往復加圧して仮接着サンプルを作製した。
上記１連の仮接着サンプルを作製する工程で、剥離性基材を剥離する際、剥離性基材が導電性粒子含有層からきれいに剥離され、導電性粒子含有層がＰＥＴフィルム上にきれいにラミネートされ接着されており、ＰＥＴフィルム同士を仮接着させた際も、導電性粒子含有層がＰＥＴフィルムに仮接着しており、仮接着サンプルがきちんと作製できた場合を成功と判断した。
一方、異方性導電フィルムから剥離性基材を剥離する際、導電性粒子含有層に折れ・シワ等が発生してラミネートできない場合や、対象部材−１と対象部材−２が仮接着し難く、互いに外れてしまい、仮接着サンプルを作成できない場合を失敗と判断した。
判定は、上記仮接着作業を１０回行い、その成功回数で判断した。結果を表１−１に示す。
〔評価基準〕
○：１０回中  １０回成功
△：１０回中  ５〜９回成功
×：１０回中  ５回未満成功
【００６８】
＜接合体の製造、及び接合体の評価＞
以下の方法により接合体を製造し、以下に示す評価を行った。結果を表１−１に示す。
第２の電子部品として、プリント配線板〔０．４ｍｍピッチ（ライン／スペース＝０．２／０．２）、厚み１．０ｍｍの基材上に厚み３５μｍの銅パターンでニッケル／金めっき処理されたもの〕を用いた。
第１の電子部品として、フレキシブルプリント基板〔０．４ｍｍピッチ（ライン／スペース＝０．２／０．２）、厚み２５μｍのポリイミド基材上に厚み１２μｍの銅パターンでニッケル／金めっき処理されたもの〕を用いた。
前記第２の電子部品の端子上に、上記で得られた異方性導電フィルム（フィルム幅２．０ｍｍ）を配置した。剥離性基材側から、４５℃、１ＭＰa、２秒間の条件で仮圧着し、剥離性基材を剥がし、続いて、前記導電性粒子含有層上に、前記第１の電子部品を配置した。続いて、緩衝材（シリコーンラバー、厚み０．２ｍｍ）を介して、加熱ツール（幅２．０ｍｍ）により、４５℃、１ＭＰa、２秒間の条件で仮圧着した後、１２０℃、２ＭＰａ、５秒間の条件で、前記第１の電子部品を加熱及び押圧し、接合体を得た。
【００６９】
＜＜導通抵抗値（接続抵抗）＞＞
得られた接合体の初期抵抗値、及び高温高湿試験（６０℃９５％ＲＨ環境下で５００時間放置）後の抵抗値を以下の方法で測定し、評価を行った。
デジタルマルチメーター（品番：デジタルマルチメーター３４４０１Ａ、アジレント社製）を用いて４端子法にて電流１ｍＡを流したときの抵抗値を測定した。３０チャンネルについて抵抗値を測定し、最大の抵抗値を以下の評価基準で評価した。結果を表１−１に示す。
〔評価基準〕
○：抵抗値が０．１１Ω未満
△：抵抗値が０．１１Ω以上０．１５Ω未満
×：抵抗値が０．１５Ω以上
【００７０】
＜＜ピール強度＞＞
フレキシブルプリント基板をプリント配線板から９０°方向で剥離する９０°剥離試験（ＪＩＳ  Ｋ６８５４−１）を行った。剥離試験には、１ｃｍ幅にカットした試験片を用いた。ピール強度を測定し以下の評価基準で評価した。結果を表１−１に示す。
〔評価基準〕
○：８．０Ｎ／ｃｍ以上
△：６．０Ｎ／ｃｍ以上８．０Ｎ／ｃｍ未満
×：６．０Ｎ／ｃｍ未満
【００７１】
（実施例２〜６）
実施例１において、混合ワニスＢを、混合ワニスＡに、固形分（質量）比でＡ：Ｂが、それぞれ９４．７：０．３（実施例２）、９４．５：０．５（実施例３）、９３．５：１．５（実施例４）、９３：２．０（実施例５）、９０：５（実施例６）となるように添加し、表１−１に記載の配合に変えた以外は、実施例１と同様にして、異方性導電フィルム及び接合体を作製した。
得られた異方性導電フィルム及び接合体について、実施例１と同様の評価を行った。結果を表１−１に示す。
【００７２】
（実施例７）
実施例１において、結晶性樹脂、非晶性樹脂、及びエラストマーの配合を表１−２に記載の配合に変えた以外は、実施例１と同様にして、異方性導電フィルム及び接合体を作製した。
得られた異方性導電フィルム及び接合体について、実施例１と同様の評価を行った。結果を表１−２に示す。
【００７３】
（実施例８）
実施例１において、粘着付与成分をＫＸ−５（積水化学株式会社製  ポリビニルアセタール樹脂）に変えた以外は、実施例１と同様にして、異方性導電フィルム及び接合体を作製した。
得られた異方性導電フィルム及び接合体について、実施例１と同様の評価を行った。結果を表１−２に示す。
【００７４】
（実施例９）
フェノキシ樹脂（品名：ＹＰ５０、新日鐵化学株式会社製）６５質量部と、液状エポキシ（品名：ＪＥＲ８２８、三菱化学株式会社製）３０質量部と、硬化剤（品名：２ＭＺ−Ａ、四国化成社製）５質量部と、シランカップリング剤（品名：Ａ−１８７、モメンティブ・パフォーマンス・マテリアルズ社製）１質量部とで構成された接着層形成成分中に、実施例１で使用したのと同じ粘着付与成分（マクロメルト６２０２（ヘンケルジャパン株式会社製  ポリアミド樹脂））を１質量部分散させ、さらに実施例１の導電性粒子を５質量部分散させた。分散後の配合物を実施例１と同様のシリコーン系の離型剤で剥離処理された５０μｍ厚みのＰＥＴ（ポリエチレンテレフタレート）フィルム上に乾燥後の平均厚みが３５μｍとなるように塗布し、７０℃で１０分間乾燥させ、異方性導電フィルムを作製した。
実施例１における第１の電子部品を加熱、押圧する圧着条件を１２０℃、２ＭＰａ、５秒間から１８０℃、２ＭＰａ、６０秒間へ条件を変更した以外は実施例１と同様にして、接合体を作製した。
得られた異方性導電フィルム及び接合体について、実施例１と同様の評価を行った。結果を表１−２に示す。
【００７５】
（比較例１〜２）
実施例１と７において、粘着付与成分を除き、表１−３の配合に従って、異方性導電フィルムを作製した。
得られた異方性導電フィルム及び接合体について、実施例１と同様の評価を行った。結果を表１−３に示す。
【００７６】
（比較例３）
実施例１において、粘着付与成分を除き、表１−３の配合に従って、異方性導電フィルムを作製した後、以下のようにして粘着付与成分Ｂからなる厚さ５μｍの表面タック層（「粘着付与成分層」ともいう）を異方性導電フィルム上に形成した。
【００７７】
＜粘着付与成分層の形成＞
実施例の粘着付与成分で用いた、マクロメルト６２０２を１９０℃  １０分加熱した後、５０μｍのＧａｐの押し出し機にて射出成形後冷却し、５０μｍの成形粘着付与成分層Ｂ５０を得た。作製したＢ５０を３０ｃｍ角に切り出し、２０ｔ熱プレス機にて１５０℃  １ＭＰａ  ５分加熱プレスすることで５μｍ膜厚の粘着付与成分層Ｂ５を得た。
作製したＢ５を比較例１で準備した異方性導電フィルム上に積層した後、実施例１と同じ条件で接合体の接合を行った。
得られた異方性導電フィルム及び接合体について、実施例１と同様の評価を行った。結果を表１−３に示す。但し、この表面タック層を積層してなる異方性導電フィルムは、本発明でいう粘着付与成分を含有する１層で形成された異方性導電フィルムとは構成が異なっている。本発明は１層における両側の粘着性を測定しているため、比較例３においては、測定する面が異なっているため、粘着性の測定は行わなかった。
【００７８】
（比較例４）
実施例９において、粘着付与成分を除き、異方性導電フィルムを作製した。また、実施例９と同様にして接合体を作製した。
得られた異方性導電フィルム及び接合体について、実施例１と同様の評価を行った。結果を表１−３に示す。
【００７９】
（実施例１０〜１４）
実施例１において、結晶性樹脂、非晶性樹脂、及びエラストマーの配合、並びに導電性粒子の配合量を表１−４に記載の配合に変えた以外は、実施例１と同様にして、異方性導電フィルム及び接合体を作製した。
得られた異方性導電フィルム及び接合体について、実施例１と同様の評価を行った。結果を表１−４に示す。
【００８０】
（実施例１５）
実施例１１において、結晶性樹脂をバイロンＧＡ−６４００（東洋紡株式会社製、結晶性ポリエステル樹脂）に代え、非晶性樹脂をエリーテルＵＥ３６００（ユニチカ株式会社製、非晶性ポリエステル樹脂）に代えた以外は、実施例１１と同様にして、異方性導電フィルム及び接合体を作製した。
得られた異方性導電フィルム及び接合体について、実施例１と同様の評価を行った。結果を表１−４に示す。
【００８１】
（実施例１６）
実施例１１において、エラストマーをテイサンレジンＳＧ−８０Ｈ（ナガセケムテックス株式会社製、アクリルゴム系エラストマー）に代えた以外は、実施例１１と同様にして、異方性導電フィルム及び接合体を作製した。
得られた異方性導電フィルム及び接合体について、実施例１と同様の評価を行った。結果を表１−４に示す。
【００８２】
（実施例１７）
実施例１において、混合ワニスＢを、混合ワニスＡに、固形分（質量）比でＡ：Ｂ＝８５：１０となるように添加し、表１−４に記載の配合に変えた以外は、実施例１と同様にして、異方性導電フィルム及び接合体を作製した。
得られた異方性導電フィルム及び接合体について、実施例１と同様の評価を行った。結果を表１−４に示す。
【００８３】
【表１−１】
2015147832.tif 000002
【００８４】
【表１−２】
2015147832.tif 000003
【００８５】
【表１−３】
2015147832.tif 000004
【００８６】
【表１−４】
2015147832.tif 000005
表１−１〜表１−４における各組成の配合量（含有量と同じ）の単位は質量部である。
【００８７】
実施例１〜１７から、本発明の異方性導電フィルムが、十分な接続抵抗を維持しつつ、仮貼り特性に優れていること、特に実施例１〜８、１０〜１７は、十分な接続抵抗を維持しつつ、低温（１２０℃）及び短時間（５秒間）での接続が可能であることが確認できた。また、ピール強度についても優れていることが確認できた。
実施例２と比較した実施例１、３〜６の結果から、粘着付与成分は接着層形成成分に対し、０．３％質量以上含有されているとよいことが確認できた。
また、実施例１７の結果から、粘着付与物質が導電性粒子含有層における含有量が５質量％を超えた場合には、塗工形状の結果に改良の余地があるものの、十分な接続抵抗を維持しつつ、仮貼特性に優れていることという、本発明の目的は満足していることがわかる。
また、実施例１〜６、８〜１３、１５〜１７の結果から、結晶性樹脂と非晶性樹脂との質量比（結晶性樹脂：非晶性樹脂）が、５０：５０〜７５：２５であると、導通抵抗値及びピール強度の接続特性がより優れることが確認できた。
【００８８】
実施例１〜９、及び１２〜１３の結果から、結晶性樹脂の含有量及び非晶性樹脂の含有量の和（Ｘ）と、エラストマーの含有量（Ｙ）との質量比（Ｘ：Ｙ）が、７５：２５〜１００：０であると、高温高湿試験後でも接続抵抗値がより優れることが確認できた。
【００８９】
比較例１〜４の結果から、粘着付与成分を含有させないと十分な仮貼り特性が得られないことが確認できた。特に、比較例４と比較した実施例９の結果から、接着層形成成分が熱硬化樹脂バインダータイプであっても、粘着付与成分を含有させることにより、仮貼り特性が向上することが確認できた。
比較例３より、粘着成分の層を別途、異方性導電フィルム上に設けるより、本発明の粘着付与成分を導電性粒子含有層に含有させた方が導通抵抗値及びピール強度の接続特性がより優れることが確認できた。
【産業上の利用可能性】
【００９０】
本発明の異方性導電フィルムは、十分な接続抵抗を維持しつつ、接続しようとする対象の基板に対して導電性粒子含有層が適度な粘着性を有しており、かつ導電性粒子含有層と剥離性基材とは適度な離型性と密着性とを有しているという仮貼り特性に優れているため、基板の端子と電子部品の端子とを異方性導電接続させて接合体を製造する際の接続材料として好適に用いることができる。